少なくとも1つのアルコールの存在下で、水素化処理触媒を熱分解油および水素と300°Cよりも低い温度で反応させることを含むプロセスであって、前記水素化処理触媒は、少なくとも1つのVIII群の金属と、少なくとも1つのVIB群の金属と、を含有し、前記少なくとも1つのアルコールは、i4~9個の炭素原子を含有するアルコール、またはii同一もしくは異なる数の炭素原子を有する少なくとも1つの第1のアルコールおよび少なくとも1つの第2のアルコールの混合物から選択され、前記少なくとも1つの第1のアルコールは、4~9個の炭素原子を含有し、前記少なくとも1つの第2のアルコールは、約1~約15個の範囲の炭素原子を含有する、プロセス。前記水素化処理触媒は、バルク水素化処理触媒または担持水素化処理触媒から選択される、請求項1に記載のプロセス。前記担持触媒は、シリカ支持体、アルミナ支持体、またはシリカ-アルミナ支持体、炭素支持体、活性炭支持体、MgO支持体、TiO2支持体、およびZrO2支持体から選択される支持体を含む、請求項2に記載のプロセス。前記担持触媒は、アルミナから本質的になる支持体を含む、請求項2に記載のプロセス。前記担持触媒は、少なくとも1つのプロモーターをさらに含み、かつ/または前記バルク触媒は、V群の金属成分をさらに含む、請求項2~4のいずれかに記載のプロセス。前記少なくとも1つのプロモーターは、F、K、Si、B、P、またはそれらの組み合わせから選択され、前記少なくとも1つのプロモーターは、前記支持体の表面上に沈着されるか、前記触媒支持体内に存在するか、またはそれら両方である、請求項5に記載のプロセス。前記少なくとも1つのVIII群の金属は、Fe、Co、Ni、およびそれらの組み合わせから選択され、前記少なくとも1つのVIB群の金属は、Mo、W、およびそれらの組み合わせから選択される、請求項2に記載のプロセス。前記少なくとも1つのVIII群の金属は、Co、Ni、またはそれらの組み合わせから選択され、前記少なくとも1つのVIB群の金属は、Mo、W、およびそれらの混合物から選択される、請求項3に記載のプロセス。前記担持触媒は、NiおよびMoを含む、請求項4に記載のプロセス。前記担持触媒は、約0.5~約20重量の範囲の量で存在する少なくとも1つのVIII群の金属と、約2~約50重量の範囲の量で存在する少なくとも1つのVIB群の金属と、を含む、請求項6に記載のプロセス。前記担持触媒は、約2~約8重量の範囲の量で存在する少なくとも1つのVIII群の金属と、約10~約40重量の範囲の量で存在する少なくとも1つのVIB群の金属と、を含む、請求項8に記載のプロセス。前記担持触媒は、約3~約6重量の範囲の量で存在する少なくとも1つのVIII群の金属と、約15~約30重量の範囲の量で存在する少なくとも1つのVIB群の金属と、を含む、請求項9に記載のプロセス。前記少なくとも1つのアルコールは、イソブタノールである、前記請求項のいずれかに記載のプロセス。前記温度は、i約40°C~約300°Cの範囲内、ii約100°C~約300°Cの範囲内、またはiii約160°C~約290°Cの範囲内である、請求項2に記載のプロセス。前記プロセスは、第1の水素化処理段階と、少なくとも1つのさらなる水素化処理段階と、を含む、請求項2に記載のプロセス。前記第2の水素化処理段階の前記温度は、前記第1の水素化処理段階で使用される温度よりも高い、請求項15に記載のプロセス。前記少なくとも1つのアルコールは、iである、請求項1に記載のプロセス。前記少なくとも1つのアルコールは、iiである、請求項1に記載のプロセス。前記少なくとも1つの第1のアルコールおよび前記少なくとも1つの第2のアルコールは、異なる数の炭素原子を有する、請求項18に記載のプロセス。前記少なくとも1つの第1のアルコールおよび前記少なくとも1つの第2のアルコールは、同一の数の炭素原子を有する、請求項18に記載のプロセス。前記水素化処理生成物は、イソブタンをさらに含み、前記イソブタンは、任意で回収される、請求項13に記載のプロセス。a少なくとも1つのアルコールの存在下で、バルク水素化処理触媒または担持水素化処理触媒を熱分解油および水素と約40°C~約300°Cの範囲の温度で反応させ、それによって、少なくとも水、前記少なくとも1つのアルコールの少なくとも一部、および生成物を含む水素化処理生成物を少なくとも生成することと、b前記生成物の少なくとも一部を前記水素化処理生成物から回収することと、ci前記水素化処理生成物の少なくとも一部、ii任意の水素の少なくとも一部、iii前記少なくとも1つのアルコールの少なくとも一部、iv前記生成物の少なくとも一部、またはvi~ivの任意の組み合わせを再循環させることと、を含むプロセスであって、前記水素化処理触媒は、少なくとも1つのVIII群の金属と、少なくとも1つのVIB群の金属と、を含有し、前記少なくとも1つのアルコールは、i4~9個の炭素原子を含有する少なくとも1つのアルコール、またはii同一もしくは異なる数の炭素原子を有する少なくとも1つの第1のアルコールおよび少なくとも1つの第2のアルコールの混合物から選択され、前記少なくとも1つの第1のアルコールは、4~9個の炭素原子を含有し、前記少なくとも1つの第2のアルコールは、約1~約15個の範囲の炭素原子を含有する、プロセス。前記水素化処理触媒は、約0.5~約20重量の範囲の前記少なくとも1つのVIII群の金属を含有する担持水素化処理触媒および約2~約50重量の範囲の前記少なくとも1つのVIB群の金属を含有する担持水素化処理触媒から選択され、前記少なくとも1つのVIII群の金属は、Fe、Co、Ni、およびそれらの組み合わせから選択され、前記少なくとも1つのVIB群の金属は、Mo、W、およびそれらの組み合わせから選択される、請求項22に記載のプロセス。前記担持触媒は、シリカ支持体、アルミナ支持体、またはシリカ-アルミナ支持体、炭素支持体、活性炭支持体、MgO支持体、TiO2支持体、およびZrO2支持体から選択される支持体を含む、請求項23に記載のプロセス。前記担持触媒は、アルミナから本質的になる支持体を含む、請求項23に記載のプロセス。前記担持触媒は、F、K、Si、B、P、またはそれらの組み合わせから選択される少なくとも1つのプロモーターをさらに含み、前記少なくとも1つのプロモーターは、前記支持体の表面上に沈着されるか、前記触媒支持体内に存在するか、またはそれら両方である、請求項23に記載のプロセス。前記水素化処理触媒は、Co、Ni、またはそれらの組み合わせから選択される約2~約8重量の範囲の少なくとも1つのVIII群の金属、ならびにMo、W、およびそれらの混合物から選択される約10~約40重量の範囲の少なくとも1つのVIB群の金属を含む担持触媒である、請求項26に記載のプロセス。前記水素化処理触媒は、約3~約6重量の範囲のNiおよび約15~約30重量の範囲のMoを含む担持触媒である、請求項25に記載のプロセス。前記少なくとも1つのアルコールは、イソブタノールである、請求項28に記載のプロセス。前記温度は、約100°C~約300°Cの範囲内またはiii約160°C~約290°Cの範囲内である、請求項29に記載のプロセス。前記プロセスは、第1の水素化処理段階と、少なくとも1つのさらなる水素化処理段階と、を含み、前記第2の水素化処理段階の温度は、前記第1の水素化処理段階で使用される温度よりも高い、請求項22に記載のプロセス。前記少なくとも1つのアルコールは、iiであり、前記少なくとも1つの第2のアルコールは、前記少なくとも1つの第1のアルコールとは異なる数の炭素原子を有する、請求項22に記載のプロセス。前記生成物の前記少なくとも一部は、前記水素化処理生成物が少なくとも有機相および水相に分離することを可能にするか、もしくは引き起こすことによって、前記水の少なくとも一部を前記水素化処理生成物から除去することによって回収され、前記水相が除去されるか、または前記有機相が回収され、その後、前記有機相および/または前記水相をさらに処理して、その中に存在する任意の生成物を回収する、請求項22に記載のプロセス。前記生成物は、前記生成物の全重量に基づいて約20重量未満の酸素を含有する、請求項22に記載のプロセス。前記再循環は、前記プロセスにおける任意の1つ以上の時点で行われる、請求項22または請求項33のいずれかに記載のプロセス。前記再循環は、i前記水素化処理反応器に直接再循環されるか、ii前記水素化処理反応器への前記供給原料と合わせられるもしくは混合されるか、iii熱交換器に再循環されてそこから発熱量を回収するか、またはiv分離もしくは分割されて、i~ivの任意の組み合わせに導入されるかである、請求項35に記載のプロセス。前記再循環は、i前記第1もしくは第2の水素化処理反応器に直接再循環されるか、ii前記第1もしくは第2の水素化処理反応器への前記供給原料と合わせられるもしくは混合されるか、iii熱交換器に再循環されてそこから発熱量を回収するか、またはiv分離もしくは分割されて、i~ivの任意の組み合わせに導入されるかである、請求項31に記載のプロセス。前記水素化処理生成物は、イソブタンをさらに含み、前記イソブタンは、任意で回収される、請求項29に記載のプロセス。a少なくともアルコールの存在下で、担持水素化処理触媒を熱分解油および水素と約40°C~約300°Cの範囲の温度で反応させ、それによって、少なくとも水、前記少なくとも1つの第1のアルコールの少なくとも一部、および生成物を含む水素化処理生成物を少なくとも生成することと、b前記生成物の少なくとも一部を前記水素化処理生成物から回収することと、ci前記水素化処理生成物の少なくとも一部、ii任意の水素の少なくとも一部、iii前記少なくとも1つのアルコールの少なくとも一部、v前記生成物の少なくとも一部、またはvi~ivの任意の組み合わせを再循環させることと、を含むプロセスであって、前記水素化処理触媒は、約0.5~約20重量の範囲の前記少なくとも1つのVIII群の金属と、約2~約50重量の範囲の前記少なくとも1つのVIB群の金属と、を含有し、前記少なくとも1つのVIII群の金属は、Fe、Co、Ni、およびそれらの組み合わせから選択され、前記少なくとも1つのVIB群の金属は、Mo、W、およびそれらの組み合わせから選択され、前記支持体は、シリカ支持体、アルミナ支持体、またはシリカ-アルミナ支持体、炭素支持体、活性炭支持体、MgO支持体、TiO2支持体、およびZrO2支持体から選択され、前記少なくとも1つのアルコールは、i4~9個の炭素原子を含有する少なくとも1つのアルコール、またはii同一もしくは異なる数の炭素原子を有する少なくとも1つの第1のアルコールおよび少なくとも1つの第2のアルコールの混合物から選択され、前記少なくとも1つの第1のアルコールは、4~9個の炭素原子を含有し、前記少なくとも1つの第2のアルコールは、約1~約15個の範囲の炭素原子を含有する、プロセス。前記担持触媒は、アルミナから本質的になる支持体を含む、請求項39に記載のプロセス。前記担持触媒は、F、K、Si、B、P、またはそれらの組み合わせから選択される少なくとも1つのプロモーターをさらに含み、前記少なくとも1つのプロモーターは、前記支持体の表面上に沈着されるか、前記触媒支持体内に存在するか、またはそれらである、請求項39に記載のプロセス。前記水素化処理触媒は、Co、Ni、またはそれらの組み合わせから選択される約2~約8重量の範囲の少なくとも1つのVIII群の金属、ならびにMo、W、およびそれらの混合物から選択される約10~約40重量の範囲の少なくとも1つのVIB群の金属を含む担持触媒である、請求項41に記載のプロセス。前記水素化処理触媒は、約3~約6重量の範囲のNiおよび約15~約30重量の範囲のMoを含む担持触媒である、請求項40に記載のプロセス。前記少なくとも1つのアルコールは、イソブタノールである、請求項43に記載のプロセス。前記温度は、約100°C~約300°Cの範囲内または約160°C~約290°Cの範囲内である、請求項42に記載のプロセス。前記プロセスは、第1の水素化処理段階と、少なくとも1つのさらなる水素化処理段階と、を含み、前記第2の水素化処理段階の温度は、前記第1の水素化処理段階で使用される温度よりも高い、請求項39に記載のプロセス。前記少なくとも1つのアルコールは、iiであり、前記少なくとも1つの第2のアルコールは、前記少なくとも1つの第1のアルコールとは異なる数の炭素原子を有する、請求項39に記載のプロセス。前記生成物の前記少なくとも一部は、前記水素化処理生成物が少なくとも有機相および水相に分離することを可能にするか、もしくは引き起こすことによって、前記水の少なくとも一部を前記水素化処理生成物から除去することによって回収され、前記水相が除去されるか、または前記有機相が回収され、その後、前記有機相および/または前記水相をさらに処理して、その中に存在する任意の生成物を回収する、請求項45に記載のプロセス。前記生成物は、前記生成物の全重量に基づいて約20重量未満の酸素を含有する、請求項48に記載のプロセス。i前記再循環は、前記第1もしくは第2の水素化処理反応器に直接再循環されるか、ii前記第1もしくは第2の水素化処理反応器への前記供給原料と合わせられるもしくは混合されるか、iii熱交換器に再循環されてそこから発熱量を回収するか、またはiv分離もしくは分割されて、i~ivの任意の組み合わせに導入されるかである、請求項46に記載のプロセス。前記再循環は、i前記水素化処理反応器に直接再循環されるか、ii前記水素化処理反応器への前記供給原料と合わせられるもしくは混合されるか、iii熱交換器に再循環されてそこから発熱量を回収するか、またはiv分離もしくは分割されて、i~ivの任意の組み合わせに導入されるかである、請求項39に記載のプロセス。前記水素化処理生成物は、イソブタンをさらに含み、前記イソブタンは、任意で回収される、請求項44に記載のプロセス。